(57)【要約】      （修正有）【課題】カール性に優れる、可撓性の両面に印刷可能層を有し、両面の磁気吸着力に差の無い磁性複合フィルムを提供する。【解決手段】表面に印刷可能層を有する耐水性の薄層基材１の裏面に磁性層２を塗布によって形成した先駆体の、磁性層面同士を接着剤又は熱圧着によって張り合わせて成る、断面が厚み方向と直交する方向の中心線に対して材質、形状的に対称であることを特徴とする、両面に印刷可能層を有する磁性複合フィルムＢ２とする。これにより副次的に磁性の向上、及び硬質磁性複合フィルムでは表裏の磁気吸着力が均等となる利点も得る。【選択図】図３
2014168926.tif 000002
【特許請求の範囲】
【請求項１】
表面に印刷可能層を有する耐水性の薄層基材の裏面に磁性層を塗布によって形成した先駆体の、磁性層面同士を接着剤又は熱圧着によって張り合わせて成る、断面が厚み方向と直交する中心線に対して、材質、形状的に対称であることを特徴とする両面に印刷可能層を有する磁性複合フィルム。
【請求項２】
前記、表面に印刷可能層を有する耐水性の薄層基材の厚みが５０〜２２０μｍであり、磁性層が張り合わせ後の厚みで２０〜２６０μｍで、磁性材料粉と有機高分子エラストマーを主たる組成とし、その全量に対する磁性材料粉の含有量が４０〜６５容量％であることを特徴とする請求項１に記載の両面に印刷可能層を有する磁性複合フィルム。
【請求項３】
前記、磁性材料粉が高透磁率で低保磁力の軟質磁性材料粉であるフェロ磁性体、又はフェリ磁性体、又はフェロ磁性体とフェリ磁性体の混合物であることを特徴とする請求項１又は２に記載の両面に印刷可能層を有する磁性複合フィルム。
【請求項４】
前記、磁性材料粉が高保磁力の硬質磁性材料粉（磁石材料粉）であるハードフエライト粉であり、両面に多極着磁を施した磁石フィルムであることを特徴とする請求項１又は２に記載の両面に印刷可能層を有する磁性複合フィルム。
【請求項５】
前記、先駆体の磁性材料粉が、高保磁力の硬質磁性材料粉（磁石材料粉）であるハードフエライト粉であり、印刷可能層側から極間が１〜３ｍｍの多極着磁を施したものであり、該先駆体の磁性層面同士を張り合わせて両面多極着磁品としたことを特徴とする請求項１又は２又は４のいずれか１項に記載の両面に印刷可能層を有する磁性複合フィルム。
【請求項６】
前記、先駆体が、磁性層を塗布によって形成した後、ニップ式プレスロールで加圧処理を施したことを特徴とする請求項１〜５のいずれか１項に記載の両面に印刷可能層を有する磁性複合フィルム。
【請求項７】
前記、磁性層面同士の張り合わせに、再熱活性可能な接着剤を用いたことを特徴とする請求項１〜６のいずれか１項に記載の両面に印刷可能層を有する磁性複合フィルム。
【請求項８】
前記、磁性層面同士の張り合わせを、熱圧着によることを特徴とする請求項１〜６のいずれか１項に記載の両面に印刷可能層を有する磁性複合フィルム。
【発明の詳細な説明】
【技術分野】
【０００１】
本発明は、表面に印刷可能層を有する磁性材料粉と有機高分子エラストマーより成る複合磁性フィルムに関するものである。そうして該磁性フィルムは磁気吸着力を利用して掲示板の表示、室内壁面の表装、表示などに使用されるものである。
【背景技術】
【０００２】
従来、複合磁性フィルムの片面に印刷可能層を設けたものは、片面層と他の片面層との材質、厚み、及び温度、湿度、成形残存歪による伸縮の差によるカールが発生し易く、印刷可能層の耐水性付与、両者の伸縮性などを近似させるなどの対策が取られていた。
【０００３】
又、両面が同じ伸縮になるように、両面に同一の表面層を設け、各層の厚みを特定し、耐カール性の加速試験で評価したものを用いることで、実用上多くの場合使用に耐えるものを得ていた。（特許文献１）
【０００４】
又、先行特許文献のものは、基材である押出成形、又は押出圧延成形で得られる粘結材がプラスチックである磁性複合フィルムの両面に、表面層を塗布又は合成紙などを積層して成るが、本発明のものは、薄層基体の片面に塗布によって粘結材がエラスチック（ゴム状弾性を有する有機高分子）である磁性層を形成した先駆体を、磁性面同士張り合わせて成るカール性に優れた両面に印刷可能層を有する磁性複合フィルムであって、汎用機械設備で塗布、積層が可能である。
【先行技術文献】
【特許文献】
【０００５】
【特許文献１】特開２０１１−１９８８１３
【発明の概要】
【発明が解決しようとする課題】
【０００６】
近時、印刷可能層を有する磁性複合フィルムの用途拡大により、表裏２面使いが出来る可撓性で耐カール性に優れる両面に印刷可能層を有する磁性複合フィルムの開発が強く求められている。
【０００７】
又、塗布によって形成される粘結材がエラスチックである磁性複合フィルム層を介して積層して成る両面に印刷可能層を有する磁性複合フィルムを得るための、従来技術としては、１枚の印刷可能層を有する薄層表面材（合成紙など）の裏面に塗布によって磁性層を形成した後、更に磁性層面に接着剤を用いて印刷可能層を有する薄層表面材（合成紙など）を積層することで得られるが、この方法によるものはカール性が劣る欠点がある。
【０００８】
又、磁性層を塗布によって形成したものは、溶媒の揮発乾燥による密度低下と押出圧延成形のように加圧される工程がないので密度が低い欠点がある。そして磁石フィルムに於いては両面に着磁を施す方法が片面を着磁後、他の片面を着磁するので先に着磁された磁極が後の着磁の影響を受けて減磁され、表裏磁気吸着力差を生じる欠点がある。本発明は前記の要望と欠点を解決するものである。
【課題を解決するための手段】
【０００９】
複合磁性フィルムの各層の材質、厚み、及び温度と湿度変化、成形残存歪による伸縮性を検討した結果、各層の厚みを特定、及び磁性複合フィルムの断面中心線（厚み方向と直交する方向において）を対称軸として、材質、形状的に対称とすることでカール性が優れることを見出し、そして表面に印刷可能層を有する耐水性の薄層基材の片面に磁性層を塗布によって形成した先駆体を用いて、磁性層面同士を張り合せて成る両面に印刷可能層を有する磁性複合フィルムとすることを見出した。
【００１０】
又、先駆体の段階でニップ式ロール加圧をすることが密度向上による磁性の向上効果が良く、硬質磁性材料（磁石）にあっては、先駆体の段階で着磁を施すことで磁気吸着力の表裏差を生じない優れた着磁品が得られることを見出し、本発明を完成するに至った。
【００１１】
更に詳しく課題を解決するための手段をのべると、
１、表面に印刷可能層を有する耐水性の薄層基材の裏面に磁性層を塗布によって形成した先駆体の、磁性層面同士を接着剤又は熱圧着によって張り合わせて成る、断面が厚み方向と直交する中心線に対して、材質、形状的に対称であることを特徴とする両面に印刷可能層を有する磁性複合フィルムとする。
【００１２】
２、前記、表面に印刷可能層を有する耐水性の薄層基材の厚みが５０〜２２０μｍであり、磁性層が張り合わせ後の厚みで２０〜２６０μｍで、磁性材料粉と有機高分子エラストマーを主たる組成とし、その全量に対する磁性材料粉の含有量が４０〜６５容量％であることを特徴とする前記１項に記載の両面に印刷可能層を有する磁性複合フィルムとする。
【００１３】
３、前記、磁性材料粉が高透磁率で低保磁力の軟質磁性材料粉であるフェロ磁性体、又はフェリ磁性体、又はフェロ磁性体とフェリ磁性体の混合物であることを特徴とする前記１項又は２項に記載の両面に印刷可能層を有する磁性複合フィルムとする。
【００１４】
４、前記、磁性材料粉が高保磁力の硬質磁性材料粉（磁石材料粉）であるハードフエライト粉であり、両面に多極着磁を施した磁石フィルムであることを特徴とする前記１項又は２項に記載の両面に印刷可能層を有する磁性複合フィルムとする。
【００１５】
５、前記、先駆体の磁性材料粉が、高保磁力の硬質磁性材料粉（磁石材料粉）であるハードフエライト粉であり、印刷可能層側から極間が１〜３ｍｍの多極着磁を施したものであり、該先駆体の磁性層面同士を張り合わせて両面多極着磁品としたことを特徴とする前記１項〜２項、４項いずれか１項記載の両面に印刷可能層を有する磁性複合フィルムとする。
【００１６】
６、前記、先駆体が、磁性層を塗布によって形成した後、ニップ式プレスロールで加圧処理を施したことを特徴とする前記１項〜５項いずれか１項記載の両面に印刷可能層を有する磁性複合フィルムとする。
【００１７】
７、前記、磁性層面同士の張り合わせに、再熱活性可能な接着剤を用いたことを特徴とする前記１項〜６項いずれか１項記載の両面に印刷可能層を有する磁性複合フィルムとする。
【００１８】
８、前記、磁性層面同士の張り合わせを、熱圧着によることを特徴とする前記１項〜６項いずれか１項記載の両面に印刷可能層を有する磁性複合フィルムとする。
【発明の効果】
【００１９】
（１）表面に印刷可能層を有する耐水性の薄層基材の片面に磁性層を塗布によって形成した先駆体を磁性層面同士を張り合せることで、磁性複合フィルムの断面が中心線に対して材質、形状的に対称と成ること、つまり接着剤層又は熱圧着面に対して面対称となり、材質及び厚み、湿度及び温度変化や成形時の歪による影響を対称面に対して均衡が得られ、カール性の優れた磁性複合フィルムが得られる。そうして、表裏両面が印刷可能となり適宜裏返して使用できる利点が得られる。
【００２０】
（２）先駆体の磁性層を塗布乾燥後、加圧することで磁性層の密度と表面平滑性の向上が得られ、張り合わせ後の磁性性能も向上する。
【００２１】
（３）磁性層の塗布形成を２分して行うので塗布厚が薄く、多種の汎用塗布機を用いて容易に塗布することが出来る。
【００２２】
（４）磁性層が硬質磁性材料であり磁石フィルムとする場合の着磁を、先駆体で行うことで、表裏バランスのとれた磁気吸着力が得られる。即ち、両面に印刷可能層を有する磁性複合フィルムの片面から着磁を施してその後に他の面を着磁すると、先に着磁した磁極に磁界が影響し得られる磁気吸着力が表裏同等の値が得られ難いが、本発明の方法によれば容易に表裏同等値が得られる利点がある。
【図面の簡単な説明】
【００２３】
【図１】本発明の先駆体である、表面に印刷可能層を有する薄層基材の裏面に磁性層（軟質磁性層又は硬質磁性層）を塗布によって形成した、片面に印刷可能層を有する磁性複合フィルムの断面摸式図である。
【図２】本発明の先駆体の磁性層同士を張り合わせることを示す断面摸式図であり、〔ａ〕は、先駆体の磁性層同士を張り合わせることを示し、〔ｂ〕は、接着剤を用いて張り合わせた本発明の両面に印刷可能層を有する磁性複合フィルムの断面摸式図である。
【図３】本発明の先駆体の磁性層同士を熱圧着によって張り合わせたことを示す本発明の両面に印刷可能層を有する磁性複合フィルムの断面摸式図である。
【図４】本発明の先駆体の磁性層（硬質磁性層＝磁石材料層）を印刷可能層側から多極着磁を施したものであることを示す断面摸式図である。
【図５】本発明の多極着磁を施した先駆体の硬質磁性層（磁石材料層）同士を熱圧着にて張り合わせた両面に印刷可能層を有する磁性複合フィルムの断面摸式図である。
【図６】従来技術での両面に印刷可能層を有する磁性複合フィルムの断面摸式図であり、〔ａ〕は、表面に印刷可能層を有する薄層基材の片面に磁性層を塗布によって形成し、該磁性層面に前記薄層基材と同じものを接着剤を用いて張り合わせることを示す断面摸式図である。〔ｂ〕は、その張り合わせた磁性複合フィルムの断面摸式図である。
【図７】コンマコーターラインの概念図を示す。
【図８】グラビアコーターラインの概念図を示す。
【図９】熱ラミネーターラインの概念図を示す。
【図１０】ドライラミネーターラインの概念図を示す。
【図１１】カール性試験について測定方法を表す説明図であり、〔ａ〕は、試験試料の端部が上がるカールの場合を示し、〔ｂ〕は、中央が上がるカールの場合を示す。
【発明を実施するための形態】
【００２４】
以下、本発明の実施するための形態を図１〜図６に基づいて説明する。
（１）図1は、本発明の先駆体である、表面に印刷可能層を有する薄層基材の片面に磁性層（軟質磁性層又は硬質磁性層）を塗布によって形成した、片面に印刷可能層を有する磁性複合フィルムの断面摸式図であり、Ａ１は本発明の先駆体である。
１は、表面に印刷可能層を有する薄層基材を示す（印刷可能層の図示省略・以下同じ）。該、薄層基材は合成紙、無機粉末を含有したプラスチックフィルム、耐水紙などが挙げられ、印刷可能層とは使用目的に適した印刷インキ受理層を意味する。
【００２５】
合成紙としては、例えばユポ合成紙ＦＥＢ，ＦＧＳ，ＦＰＧ，ＶＪＦＰ，ＶＪＦＤ等（ユポコーポレイション社製）、トヨジェットＧＰ，ＭＷ，ＭＴ，ＭＰ等（東洋紡績社製）、ピーチコートＳＰＵＹ，等（日清紡社製）が挙げられる。
【００２６】
無機粉末等を含有したプラスチックフィルムとしては、ポリエステルフィルムクリスパー（東洋紡績社製）、半硬質塩化ビニルフィルム１０Ｐ（リケンテクノス社製）等が挙げられ、耐水紙としては、エコクリスタル（新巴川製紙社製）、カレカ（三菱化学メデイア社製）などが挙げられる。
【００２７】
表面に印刷可能層を有する薄層基材の厚みは５０〜２２０μｍが好ましく、５０μｍ以下では形成する磁性層の色に対する隠蔽力が不足となり、２２０μｍより厚いと磁気貼着時の磁気エアーギャップ（磁石の磁気吸着面と被着体（磁性体）面までの距離）となり磁気吸着力の低下が無視出来なくなるので好ましくない。
【００２８】
インキ受理層として、合成紙は印刷方式（オフセット印刷、凸版印刷、インキジェット印刷、熱転写印刷等）に適したグレードを選べばよく、無機粉末等を含有したプラスチックフィルムは、印刷方式に適した公知のインキ受理層を塗布すればよい。
【００２９】
２は、磁性層であり、磁性材料粉と有機高分子エラストマーを主たる組成とする。そうして、磁性層が軟質磁性材料粉を用いた軟質磁性層である場合は磁石の被着体として用いられ、磁性層が硬質磁性材料粉を用いた硬質磁性層である場合は成形後に磁化（着磁）を施して磁石として用いられる。
【００３０】
軟質磁性層の場合の軟質磁性材料粉は、フェロ磁性体の中で低保磁力の高透磁力の強磁性体（鉄粉、磁性ステンレス粉、センダスト粉など）と、フェリ磁性体の中で低保磁力の高透磁力の強磁性体（ソフトフエライトであるマンガン亜鉛フエライト粉、ニッケル亜鉛フエライト粉、マグネタイト粉＝四三酸化鉄粉など）があり、又、両者の混合物も用いることも出来る。
【００３１】
そうして、磁性層の全量に対する軟質磁性材料粉の含有量は、フェロ磁性体粉を用いた場合４０〜６０容量％が好ましく４０容量％より少ないと得られる磁気吸着力不足する場合があり、６０容量％を超えると塗布加工性が低下する場合があるので好ましくない。
又、フェリ磁性体粉を用いた場合５０〜６５容量％が好ましく５０容量％より少ないと得られる磁気吸着力不足する場合があり、６５容量％を超えると塗布加工性が低下するので好ましくない。
【００３２】
又、フェロ磁性体粉２５〜３５重量％、フェリ磁性体粉６５〜７５重量％の混合物とした場合は５０〜６５容量％が好ましく５０容量％より少ないと得られる磁気吸着力不足する場合があり、６５容量％を超えると塗布加工性が低下するので好ましくない。
【００３３】
硬質磁性層の場合の硬質磁性材料粉は、高保磁力の磁石材料粉である強磁性体のハードフエライト粉（ストロンチュウムフエライト粉、バリウムフエライト粉などのＭ型フエライト、亜鉛・ストロンチュウムフエライト粉、亜鉛・バリウムフエライト粉などのＷ型フエライト）が用いられる。
【００３４】
有機高分子エラストマーとしては（軟質磁性層、硬質磁性層共に）、塩素化ポリエチレンエラストマー、クロロスルホン化ポリエチレンエラストマー、エチレン酢酸ビニル共重合体エラストマー、エチレンエチルアクリレートエラストマー、エチレンプロピレンエラストマー、ウレタン系エラストマーなどが挙げられ、又、希望する物性によって適宜これらの混合物及びこれらとプラストマー（プラスチック）との混合物を使用することが出来る。
【００３５】
磁性層は塗布によって形成し、前記有機高分子エラストマーを有機溶剤に溶解したワニス、又はエマルジョンと磁性材料粉を攪拌混合後、ビーズミルを用いて分散処理して塗工液を製造する。次に使用するコーターに適した粘度に粘度調整（有機溶剤に溶解したものは有機溶剤で、エマルジョンは水で希釈）を行った後、異物除去のための濾過処理を行う。
塗布に使用するコーターは、ブレードコーター、バーコーター、コンマコーター、グラビヤコーター、ロールコーター、リバースロールコーター等公知の方法で行う事が出来る。
【００３６】
先駆体の軟質磁性層の厚みは、フエロ磁性体の場合は１５〜７５μｍが好ましく１５μｍ未満では性能不足と成る場合があり、７５μｍを超えると性能過多になる他に厚みが厚くなることを避けたいので好ましくない。フエリ磁性体の場合は１５〜９０μｍが好ましく１５μｍ未満では性能不足と成る場合があり、９０μｍを超えると厚みが厚くなることを避けたいので好ましくない。
【００３７】
先駆体の硬質磁性層の厚みは、５０〜１５０μｍが好ましく５０μｍ未満では性能不足と成る場合があり、１５０μｍを超えると性能過多になる他に厚みが厚くなることを避けたいので好ましくない。
【００３８】
又、先駆体の磁性層を、塗布成形後にニップ方式のプレスロールで加圧することで、平滑化、磁性層の密度向上（磁性の向上）をすることが出来る。そして先駆体に施す方が張り合わせ後に施すよりも効果的であり、又厚みバラツキ及びニップロールの加圧過多による皺入り不良を生じる可能性が少ない。
【００３９】
又、硬質磁性層（磁石タイプ）においては、張り合わせ時の加圧変形による磁化磁粉のずれ動きによる磁気吸着力の低下防止（着磁を施す以前に加圧処理をすることで）となる。
加圧処理条件は、温度：６０〜８０℃、ニップゴムロールの硬度：ショアＡ５５〜６５°、線圧：２００〜４００Ｎ／ｃｍ程度が望ましい。
【００４０】
（２）図２は、本発明の先駆体の磁性層面同士を張り合わせることを示す断面摸式図であり、〔ａ〕は、先駆体の磁性層面同士を張り合わせることを示し、〔ｂ〕のＢ１は、接着剤を用いて張り合わせた本発明の両面に印刷可能層を有する磁性複合フィルムを示し、３は、接着剤層を示す。
【００４１】
接着剤は、塗布乾燥後張り合わせ時に再加熱を行い熱再活性可能な接着剤、又は、張り合わせ時に即接着できる粘接着剤（コンタクトタイプ）が好ましい。中でも熱再活性可能な接着剤は塗布物を一時保管が出来ることから、一時保管する事によって塗布加工時の歪が残る機械装置の場合に一時保管する事によって歪の除去が出来こと、又張り合わせる両者に接着剤を塗布する場合に、予め塗布物を準備して別途張り合わせ加工が出来るなどの利点があるので好ましい。
【００４２】
熱再活性可能な接着剤としては、水性型ウレタン樹脂系接着剤、例えば、コニシボンドＣＵ３（コニシボンド社製）、ハイドランＨＷ−３１１（ＤＩＣグラフィックス社製）、ＷＡ−３７４（大日精化社製）が挙げられ、溶剤型ゴム系のクロロプレン系  セメダインＧＦ（セメダイン社製）、樹脂系のポリエステル系Ｒ８２０（セメダイン社製）、ポリエステル系ウレタンのクリスボン４０７０（DICグラフィックス社製）が挙げられる。
【００４３】
又、粘接着剤（コンタクトタイプ）では、エマルジョンタイプのアクリル樹脂系のアクワテックスＡＰ−２５（中央理化工業社製）、溶剤タイプのシリル基含有特殊ポリマー  スーパーＸ（セメダイン社製）が挙げられる。
【００４４】
接着剤の塗布及び張り合わせは、片面（先駆体の片方）又は両面（先駆体の両方）に塗布厚（ドライ）１〜４μｍ程度になるように、ブレードコーター、バーコーター、コンマコーター、グラビヤコーター、ロールコーター、リバースロールコーター等公知の方法で接着剤を塗布乾燥したものを、熱再活性してニップ方式プレスロールで張り合わせる。此れによって磁性層が先駆体の磁性層の２倍の厚みに形成される。
【００４５】
加熱ニップ方式プレスロールの条件は、接着剤によって異なるが、略加熱温度：７０〜９０℃（粘接着剤を使用の場合は加熱不要）、  ニップゴムロールの硬度：ショアＡ５５〜６５、°線圧：１００〜３００Ｎ／ｃｍ程度が望ましい。
【００４６】
（３）図３のＢ２は、本発明の先駆体同士の張り合わせに接着剤を用いないで磁性層同士を熱圧着によって張り合わせた、本発明の両面に印刷可能層を有する磁性複合フィルムの断面摸式図である。この場合の磁性層に用いる有機高分子エラストマーは、熱圧着性の優れるクロロスルホン化ポリエチレンエラストマー、エチレン酢酸ビニル共重合体エラストマー、エチレンエチルアクリレートエラストマーなどを選ぶことが好ましい。
【００４７】
加熱ニップ方式プレスロールの熱圧着条件は、磁性層の粘結材である有機高分子エラストマーの感熱性にもよるが、加熱温度：８０〜９０℃、  ニップゴムロールの硬度：ショアＡ５５〜６５°、線圧：２００〜４００Ｎ／ｃｍ程度が望ましい。
【００４８】
（４）図４は、本発明の先駆体の磁性層が硬質磁性層（磁石材料層）であり、印刷可能層側から多極着磁を施したものであることを示す断面摸式図である。Ａ２は、本発明の先駆体を示し、４は硬質磁性層（磁石材料層）を示し、１は表面に印刷可能層を有する薄層基材を示す。
【００４９】
多極着磁は、公知の直流着磁電源（高圧コンデンサー式）とワンターン多極着磁ヨークから成る方式又は、永久磁石型多極着磁ロール方式によって、極間０．５〜３ｍｍの多極着磁を施すのが好ましいが、極間１ｍｍ以下では着磁ヨーク又は、着磁ロールの製作が困難であり、３ｍｍ以上では薄層磁石に適する極間の範囲（効率の良い着磁）を逸脱するので好ましくない。
【００５０】
（５）図５は、本発明の多極着磁を施した先駆体の硬質磁性層（磁石材料層）同士を熱圧着によって張り合わせた両面に印刷可能層を有する両面多極着磁を有する磁性複合フィルムの断面摸式図である。Ｂ３は、本発明の両面に印刷可能層を有する磁性複合フィルムであり、４は多極着磁を施した硬質磁性層（磁石材料層）を示し、１は表面に印刷可能層を有する薄層基材を示す。
【００５１】
（６）図６は、従来技術による両面に印刷可能層を有する磁性複合フィルムを示し、断面が中心線に対して対称形でない。
【００５２】
以下実施例を用いて、本発明を説明するが、本発明はこれらに限定されるものではない。尚、実施例は大別して、［１］磁石の被着となる軟質磁性層を有する両面に印刷可能層を有する磁性複合フィルムと、［２］磁石フィルムとなる硬質磁性層を有する両面に印刷可能層を有する磁性複合フィルムになるが、先ず［１］について実施例１〜９及び比較例１〜２にて説明する。
【実施例１】
【００５３】
（１）先駆体の作成
（塗工液の配合）（配合Ｎｏ１）
・ポリウレタン溶液（固形分３５％）商品名：ニッポラン３０２２  ニホンポリウレタン社製〔エラストマー〕・・・・・・・・・・・・・・・・・・・・・１９．５４重量部
・塩化ビニル・酢酸ビニル共重体  商品名：ビニライトＶＡＧＨ  ユニオンカーバイト社製〔樹脂〕・・・・・・・・・・・・・・・・・・・・・・・・・・・９．８０重量部
・鉄粉  ＲＤＬ−５００（平均粒子径２３μｍ）パウダーテック社製〔軟質磁性材料；フェロ磁性体粉〕・・・・・・・・・・・・・・・・・・・・・・・・・・１００重量部
・メチルエチルケトン〔有機溶剤〕・・・・・・・・・・・・・・・・・・５０重量部
・トルエン〔有機溶剤〕・・・・・・・・・・・・・・・・・・・・・・・５０重量部
・シクロヘキサノン〔有機溶剤〕・・・・・・・・・・・・・・・・・・・２０重量部
〔固形分中の磁性材料粉の充填量  ８５．７重量％（５０．０容量％）〕
【００５４】
（塗工液の作成）
・前記配合に従って、攪拌機（ディスパー；剪断型  羽径２００ｍｍ）に有機溶剤と塩化ビニル・酢酸ビニル共重体を投入し攪拌溶解後、攪拌しながらポリウレタン溶液を投入、次いで鉄粉を投入し混合攪拌したものを、サンドミル（ビーズ；１．２５ｍｍ、ディスク；平型、周速１２ｍ／ｓ）にて分散処理を行う。
【００５５】
（薄層基材）
・先駆体の薄層基材として、合成紙；ポリエステル樹脂系トヨジェットＭＷ７０１（インキジェット印刷対応)１０４μｍ厚、９３０ｍｍ幅、東洋紡績社製を用いる。
【００５６】
（コーティング）
・コーティングの直前に攪拌機で攪拌・粘度調整を行った後、図７に示すコンマコーター、温風乾燥炉（５０〜１００°Ｃ×１０分）にて塗布厚２５μｍ（ドライ）にコーティングすることで、先駆体を得る。図７に於いて（１）；薄層基体（合成紙）、６；コンマコーターヘッド（上面塗布）、７；乾燥炉、８；ニップ型プレスロール（実施例１では使用しない）、９；冷却ロール、（Ａ１）；先駆体を示す。
【００５７】
（１）張り合わせ
（接着剤処理）
・図８に示すグラビアコーターを用いて、先駆体の磁性面に接着剤（ハイドランＨＷ−３１１／ＤＩＣグラフィックス社製）を塗布厚（ドライ）１〜３μｍ塗布する。図８に於いて（Ａ１）；先駆体、１３；グラビアコーターヘッド（下面塗布）、７；乾燥炉、９；冷却ロール、（Ａ３）；先駆体の熱再活性型接着剤処理品を示す。
【００５８】
（張り合わせ）
・図９に示す加熱ロールとニップロールを有する熱ラミネーターを用いて、下記の条件で先駆体の磁性層面同士を張合せる。
熱活性温度；８０〜９０℃、ニップロール；ゴムロールの硬度；ショア６０  線圧；約１５０Ｎ／ｃｍ。図８に於いて１６（Ａ３）；先駆体の熱再活性型接着剤処理品、１７；加熱ロール（φ１４吋）、８；ニップロール（φ１２吋）、９；冷却ロール、１８（Ｂ１）；本発明の熱再活性型接着剤を用いて熱ラミネーターで張り合わせた両面に印刷可能層を有する磁性フィルムである。
以上で両面に印刷可能層を有する磁性複合フィルムを得る。
【実施例２】
【００５９】
・コーターで塗工液を塗布乾燥後、コーターに設けたニップロール式プレスロールで、加圧処理をする以外は、実施例１と同様にして、両面に印刷可能層を有する磁性複合フィルムを得る。
・加圧条件；７０℃、ニップゴムロールの硬度；ショア６０  線圧；約３００Ｎ／ｃｍ。
【実施例３】
【００６０】
・磁性層の配合（塗工液の配合）と張合せ以外は、実施例２と同様にして両面に印刷可能層を有する磁性複合フィルムを得る。
（１）塗工液の配合（配合Ｎｏ３）
・エチレン・酢酸ビニル共重体  商品名：エバフレックスＥＷ−４０ＬＸ（ＶＡ４１％）
三井・デュポンポリケミカル社製〔エラストマー〕・・・・・・・・・８．６３重量部
・エチレン・酢酸ビニル共重体  商品名：エバフレックスＶ−５７７２ＥＴ（ＶＡ３３％）三井・デュポンポリケミカル社製〔エラストマー〕・・・・・・・・・３．７１重量部
・鉄粉  ＲＤＬ−５００（平均粒子径２３μｍ）パウダーテック社製
〔軟質磁性材料；フェロ磁性体粉〕・・・・・・・・・・・・・・・・・１００重量部
・メチルエチルケトン〔有機溶剤〕・・・・・・・・・・・・・・・・・・３０重量部
・トルエン〔有機溶剤〕・・・・・・・・・・・・・・・・・・・・・・・９０重量部
〔固形分中の磁性材料粉の充填量  ８９．０重量％（５０．０容量％）〕
【００６１】
（２）張り合わせ
・図９に示す加熱ロール（φ１４吋）とニップ式プレスロール（φ１２吋）より成る熱ラミネーターを用いて、先駆体の磁性層面同士を合わせて張合せる。
・張合せの条件；９０℃、ニップゴムロールの硬度；ショア６０  線圧；約２５０Ｎ／ｃｍ。
【実施例４】
【００６２】
・先駆体の磁性層の厚みを３０μｍに変えた以外は、実施例３と同様にすることで、両面に印刷可能層を有する磁性複合フィルムを得る。
【実施例５】
【００６３】
・磁性層の配合（塗工液の配合）と、ロールプレス非実施、及び張合せに接着剤を用いる以外は、実施例４と同様にすることで、両面に印刷可能層を有する磁性複合フィルムを得る。
【００６４】
（１）塗工液の配合（配合Ｎｏ２）
・ポリウレタン溶液（固形分３５％）商品名：ニッポラン３０２２  ニホンポリウレタン社製〔エラストマー〕・・・・・・・・・・・・・・・・・・・・・１９．７７重量部
・塩化ビニル・酢酸ビニル共重体  商品名：ビニライトＶＡＧＨ  ユニオンカーバイト社製〔樹脂〕・・・・・・・・・・・・・・・・・・・・・・・・・・・９．８７重量部
・マグネタイトＢＬ−１０  チタン工業社製〔軟質磁性材料；フェリ磁性体粉〕・・・・・・・・・・・・・・・・・・・・・・・・・・・・・・・・・・・・・１００重量部
・メチルエチルケトン〔有機溶剤〕・・・・・・・・・・・・・・・・・・６０重量部
・トルエン〔有機溶剤〕・・・・・・・・・・・・・・・・・・・・・・・６０重量部
・シクロヘキサノン〔有機溶剤〕・・・・・・・・・・・・・・・・・・・３０重量部
〔固形分中の磁性材料粉の充填量  ８５．６重量％（６０．０容量％）〕
【００６５】
（２）張り合わせ
・実施例１と同様に接着剤を用いて張り合わせる。
【実施例６】
【００６６】
・熱ラミネーターを用いてロールプレスを実施する以外は、実施例５と同様にすることで、両面に印刷可能層を有する磁性複合フィルムを得る。
（１）ロールプレス；実施例２と同様
【実施例７】
【００６７】
・図１０に示すドライラミネーターを用いて、先駆体のー方に熱再活性型接着剤を用いて張り合わせる以外は実施例６と同様にする。図１０の１９（Ａ１）の先駆体に、１３のグラビアコーターヘッドで接着剤を塗布し７の乾燥炉で乾燥後、加熱ロールとゴムロールより成るニップロールで２０（Ａ１）と張り合わせ本発明の両面に印刷可能層を有する磁性複合フィルムを得る。
【実施例８】
【００６８】
・磁性層の配合、合成紙、を変更する以外は実施例４と同様にすることで、両面に印刷可能層を有する磁性複合フィルムを得る。
塗工液の配合（配合Ｎｏ４）
・エチレン・酢酸ビニル共重体  商品名：エバフレックスＥＷ−４０ＬＸ（ＶＡ４１％）三井・デュポンポリケミカル社製〔エラストマー〕・・・・・・・・・８．６９重量部
・エチレン・酢酸ビニル共重体  商品名：エバフレックスＶ−５７７２ＥＴ（ＶＡ３３％）三井・デュポンポリケミカル社製〔エラストマー〕・・・・・・・・３．７２重量部
・マグネタイトＢＬ−１０  チタン工業社製〔軟質磁性材料；フェリ磁性体粉〕・・・・・・・・・・・・・・・・・・・・・・・・・・・・・・・・・・・・・・１００重量部
・メチルエチルケトン〔有機溶剤〕・・・・・・・・・・・・・・・・・・３０重量部
・トルエン〔有機溶剤〕・・・・・・・・・・・・・・・・・・・・・・・９０重量部
〔固形分中の磁性材料粉の充填量  ８９．０重量％（６０．０容量％）〕
（２）薄層基材（合成紙）
・ポリプロピレン樹脂系合成紙ピーチジェットＳＰＵＹ−１１５ＳＩＰ（インキジェット印刷対応）１１５μｍ厚、９１４ｍｍ幅、日清紡績社製を用いる。
【実施例９】
【００６９】
・薄層基材を、インキジェットインキ受理層を塗布した白色ポリエステルフィルムに変更する以外は実施例７と同様にして、両面に印刷可能層を有する磁性複合フィルムを得る。
【００７０】
（１）薄層基材の作成
・ポリエステルフィルム（白色）クリスパーＫ２３２３（７５μｍ厚、９３０ｍｍ幅）東洋紡績社製の表面に、無機粉末などを含有するウレタン樹脂系のインキジェット受理層用塗料パテラコールＩＪ−１５０Ｒ  ＤＩＫ社製をコンマコーターを用いてドライ３０μｍ厚になるように塗布し乾燥炉（５０〜９０°Ｃ×１０分）を通して乾燥することで、印刷可能層を有する薄層基材１０５μｍ厚を得る。
【００７１】
＜比較例１＞
（１）磁性層の配合（塗工液の配合）；実施例１と同じ。
（２）薄層基材（合成紙；実施例１と同じ）
（３）両面に印刷可能層を有する磁性複合フィルムの作成。
・前記合成紙の片面に、実施例１と同様にして前記塗工液を塗布乾燥し磁性層５０μｍ厚を形成する。次に図１０に示すグラビアコーター、乾燥炉、張合せニップロール（φ１２吋）を有するドライラミネーターを用いて、前記薄層基材に用いたものと同じ合成紙を下記の条件で磁性層面に張合せて両面に印刷可能層を有する磁性複合フィルムを得る。
【００７２】
・接着剤；ハイドランＨＷ−３１１（ＤＩＣグラフィックス社製）、塗布厚；２〜３μｍ、熱活性温度；８０〜９０°Ｃ、ニップロール；ゴムロールの硬度；ショア６０  線圧；約１５０Ｎ／ｃｍ。
・図１０の１９（１）は合成紙、２０（２２）は磁性層を形成した合成紙であり、８のニップロールで両者を張り合わせて２１（２３）鉄粉含有の従来型磁性複合フィルムを得る。
【００７３】
＜比較例２＞
・磁性層の配合（塗工液の配合）と磁性層の厚み以外は、比較例１と同様にすることで両面に印刷可能層を有する磁性複合フィルムを得る。
（１）塗工液の配合；実施例５と同じ。
（２）磁性層の厚み；６０μｍとする。
【００７４】
・次に、［２］硬質磁性層を有する両面に印刷可能層を有する磁性複合フィルム（磁石フィルム）について実施例１０〜１４、比較例３〜４にて説明する。
【実施例１０】
【００７５】
・磁性層の配合（塗工液の配合）と厚み、及び着磁を施す以外は、実施例１と同様にすることで、硬質磁性層を有する両面に印刷可能層を有する磁性複合フィルム（磁石フィルム）を得る。
【００７６】
（１）塗工液の配合（配合Ｎｏ５）
・ポリウレタン溶液（固形分３５％）商品名：ニッポラン３０２２  ニホンポリウレタン社製〔エラストマー〕・・・・・・・・・・・・・・・・・・・・・１９．７７重量部
・塩化ビニル・酢酸ビニル共重体  商品名：ビニライトＶＡＧＨ  ユニオンカーバイト社製〔樹脂〕・・・・・・・・・・・・・・・・・・・・・・・・・・・９．８７重量部
・等方性ストロンチュウムフエライト商品名：ＨＭ４０３  フィージャーマグネテックス社製〔硬質磁性材料；フェリ磁性体粉〕・・・・・・・・・・・・・・・１００重量部
・メチルエチルケトン〔有機溶剤〕・・・・・・・・・・・・・・・・・・６０重量部
・トルエン〔有機溶剤〕・・・・・・・・・・・・・・・・・・・・・・・６０重量部
・シクロヘキサノン〔有機溶剤〕・・・・・・・・・・・・・・・・・・・３０重量部
〔固形分中の磁性材料粉の充填量  ８５．６重量％（６０．０容量％）〕
【００７７】
（２）磁性層の厚み；９０μｍ（先駆体）
（３）先駆体の着磁
・先駆体の表面（印刷可能面側）を、永久磁石型着磁ロール（極間２．５ｍｍピッチ多極）に接触させて連続多極着磁を施す。
【００７８】
（４）張り合わせ
・実施例１と同様にして先駆体同士を張合せることによって、張合せ時に双方の先駆体の磁極の異極吸引によって異極同士が重なる位置に張合せられ、両面多極着磁を施した両面に印刷可能層を有する磁性複合フィルム（磁石フィルム）が得られる。
【実施例１１】
【００７９】
図７の８ニップ式ロールプレスを実施すること以外は、実施例１０と同様にすることで、硬質磁性層を有する両面に印刷可能層を有する磁性複合フィルム（磁石フィルム）を得る。
（１）ニップ式ロールプレス；実施例２と同様
【実施例１２】
【００８０】
・張り合わせ以外は、実施例１１と同様にする。
・張り合わせ；実施例７と同様にする。
【実施例１３】
【００８１】
・磁性層の配合（塗工液の配合）と張合せを熱圧着とする以外は、実施例１１と同様にすることで、硬質磁性層を有する両面に印刷可能層を有する磁性複合フィルム（磁石フィルム）を得る。
【００８２】
（１）塗工液の配合（配合Ｎｏ７）
・エチレン・酢酸ビニル共重体  商品名：エバフレックスＥＷ−４０ＬＸ（ＶＡ４１％）三井・デュポンポリケミカル社製〔エラストマー〕・・・・・・・・・８．６９重量部
・エチレン・酢酸ビニル共重体  商品名：エバフレックスＶ−５７７２ＥＴ（ＶＡ３３％）三井・デュポンポリケミカル社製〔エラストマー〕・・・・・・３．７２重量部
・等方性ストロンチュウムフエライト商品名：ＨＭ４０３  フィージャーマグネテックス社製〔硬質磁性材料；フェリ磁性体粉〕・・・・・・・・・・・・・・・１００重量部
・メチルエチルケトン〔有機溶剤〕・・・・・・・・・・・・・・・・・・３０重量部
・トルエン〔有機溶剤〕・・・・・・・・・・・・・・・・・・・・・・・９０重量部
〔固形分中の磁性材料粉の充填量  ８９．０重量％（６０．０容量％）〕
【００８３】
（２）張り合わせ
・熱圧着；実施例１と同様
【実施例１４】
【００８４】
・磁性層の配合（塗工液の配合）と塗工液の磁場配向を行う以外は実施例１１と同様にすることで、硬質磁性層を有する両面に印刷可能層を有する磁性複合フィルム（磁石フィルム）を得る。
（１）塗工液の配合（配合Ｎｏ６）
・ポリウレタン溶液（固形分３５％）商品名：ニッポラン３０２２  ニホンポリウレタン社製〔エラストマー〕・・・・・・・・・・・・・・・・・・・・・１９．７７重量部
・塩化ビニル・酢酸ビニル共重体  商品名：ビニライトＶＡＧＨ  ユニオンカーバイト社製〔樹脂〕・・・・・・・・・・・・・・・・・・・・・・・・・・・９．８７重量部
・異方性ストロンチュウムフエライト粉商品名：ＦＨ８０１戸田工業社製〔硬質磁性材料；フェリ磁性体粉〕・・・・・・・・・・・・・・・・・・・・・・・・１００重量部
・メチルエチルケトン〔有機溶剤〕・・・・・・・・・・・・・・・・・・６０重量部
・トルエン〔有機溶剤〕・・・・・・・・・・・・・・・・・・・・・・・６０重量部
・シクロヘキサノン〔有機溶剤〕・・・・・・・・・・・・・・・・・・・３０重量部
〔固形分中の磁性材料粉の充填量  ８５．６重量％（６０．０容量％）〕
【００８５】
（２）磁場配向処理
・磁性層の塗工液を塗布後、乾燥炉の直前の位置に設けた永久磁石反撥型磁場処理装置にて磁場配向（面内配向）を施す。
【００８６】
＜比較例３＞
・磁性層の配合（塗工液の配合）と着磁以外は、比較例１と同様にすることで、硬質磁性層を有する両面に印刷可能層を有する厚み１８０μｍの磁性複合フィルム（磁石フィルム）を得る。
（１）磁性層の配合（塗工液の配合）；実施例１０と同様
（２）着磁；張り合せ後に実施例１０と同様に着磁を施す。
【００８７】
＜比較例４＞
・磁性層面に接着剤を塗布する以外は、比較例３と同様にすることで硬質磁性層を有する両面に印刷可能層を有する磁性複合フィルム（磁石フィルム）を得る。
【００８８】
＜比較例５＞
・磁性層の配合（塗工液の配合）と磁場配向処理及び着磁以外は、比較例２と同様にすることで、硬質磁性層を有する厚み１８０μｍの  両面に印刷可能層を有する磁性複合フィルム（磁石フィルム）を得る。
（１）磁性層の配合（塗工液の配合）；実施例１４と同様
（２）磁場配向処理；実施例１４と同様
（３）着磁；張り合せ後に実施例１４と同様に着磁を施す。
次に、性能評価試験方法などについて説明する。
【００８９】
１）磁性複合フィルムのカール性
この試験方法は、これまでの研究開発の過程で見出した加速試験方法であり、長期実用試験結果との相関性がある試験方法である。
性能評価は、下記の試験方法１〜試験方法３を行い、図１１〔ａ〕の測定方法を示す説明図における試験試料ｔ１の浮き上がり距離ｈ１、或いは、図１１〔ｂ〕に示す別の変形の場合の測定方法を表す説明図に示される試験試料ｔ２の浮き上がり距離ｈ２の測定を行う。そして、試験方法１〜試験方法３の何れかの最大値をもってカール性値とする。そして経験的に数値が３ｍｍ以下であると、実用的に多くの場合カール性の問題を生じない。
【００９０】
＜試験方法１＞
６０ｍｍ×６０ｍｍの試験試料を、水平に置かれた平滑で平坦な非磁性体製の平板上に乗せて、４０±２℃の熱風循環式恒温装置内×１２０分処理後のカールによる非磁性体製の平板からの浮き上がり距離が最大の箇所の距離を測定する。
【００９１】
＜試験方法２＞
試験方法１の試験後の試験試料を用いて、２５℃、ＲＨ９３±３％の恒温恒湿装置内×１８０分処理後のカールによる非磁性体製の平板からの浮き上がり距離が最大の箇所の距離を測定する。
【００９２】
＜試験方法３＞
試験方法２の試験後の試験試料を用いて、４０±２℃の熱風循環式恒温装置内×１２０分処理後のカールによる非磁性体製の平板からの浮き上がり距離が最大の箇所の距離を測定する。
【００９３】
２）磁性複合フィルムの磁気吸着力
２）―１、軟質磁性複合フィルム（磁石の被着体）と磁石面との磁気吸着力測定方法
０．４ｍｍ厚で２．５ｍｍピッチの多極着磁を施した異方性シート状磁石（軟鉄板との磁気吸着力が３１ｇ／ｃｍ２）を１辺が約５０ｍｍの正方形にして、水平に固定された平滑なプラスチック板に、背面に両面テープを用いて貼合せる。これに対して１辺が４０ｍｍの正方形の試験片を、背面中央に引掛けを設けた平滑なプラスチック板に、背面に両面テープを用いて貼合せたものを磁気吸着させる。そうして垂直方向に引き離すに要する力を、プラスチック板背面の引掛けにバネ秤を引っ掛けて測定してｇ／ｃｍ２を算出する。
【００９４】
２）―２、硬質磁性複合フィルム（磁石フィルム）と軟鉄板との磁気吸着力測定方法
１辺が約５０ｍｍの正方形の試料片を、平滑なプラスチック板の表面に、両面テープを用いて試料片の非着磁面を貼着し、測定面に背面中央に引掛けを設けた１辺が４０ｍｍの正方形の平滑な鉄板（２ｍｍ厚）を磁気吸着させて、垂直方向に引き離すに要する力を、鉄板背面の引掛けにバネ秤を引っ掛けて測定してｇ／ｃｍ２を算出する。
【００９５】
次に試験結果について説明する。
各実施例及び比較例について各試験を行いその結果を表にまとめた。
表１は、軟質磁性複合フィルム（磁石の被着体）に関する、実施例と比較例についての仕様と性能の比較表であり、表２は、硬質磁性複合フィルム（磁石フィルム）に関する、実施例と比較例についての仕様と性能の比較表である。
【００９６】
【表１】
2014168926.tif 000003
【００９７】
なお、表１における注記は、以下の通りである。
・１項の磁性層のマグネとは、マグネタイトを示す。
・１、４項の従来方式とは、従来技術として薄層基材（合成紙）の片面に磁性層を塗布によって形成し、磁性層面に接着剤を用いて薄層基材（合成紙）を張り合わせて成る両面に印刷可能な磁性複合フィルムを示す。
・２項の白ＰＥＴとは、白色のポリエステルフィルムにインキ受理層を付与した印刷可能な薄層基材を示し、合成紙（ＰＥＴ）は基材がポリエステルフィルムを示す。（ＰＰ）は基材がポリプロピレンフィルムを示す。
・４項の熱ラミとは熱ラミネーター、ドライとはドライラミネーターの使用を示す。
・５項の磁気吸着力は、磁石シートに対する磁気吸着力で、／両面の磁気吸着力を示す。
・〔評価記号〕    ◎：優れる、○：良い、△：やや劣る、×：劣る
【００９８】
【表２】
2014168926.tif 000004
【００９９】
なお、表２における注記は、以下の通りである。
・１項の磁性層の等フエは、等方性ストロンチュウムフエライト粉を示し、異フエは、異方性ストロンチュウムフエライト粉を示す。
１、４項の従来方式とは、従来技術として薄層基材の片に磁性層を塗布によって形成し、磁性層面に接着剤を用いて薄層基材と同じフィルムを張合せて成る両面印刷可能な磁性複合フィルムを示す。
・２項の合成紙（ＰＥＴ）は基材がポリエステルフィルムを示す。
・４項の合成紙・接着剤ドライとは、ドライラミネートで合成紙に接着剤を塗布してラートを示す。熱ラミとは、熱ラミネーターの使用を示す。
・５項の磁気吸着力は、軟鉄板に対する磁気吸着力で、／両面の磁気吸着力を示す。
・〔評価記号〕    ◎：優れる、○：良い、△：やや劣る、×：劣る
【０１００】
（カール性）
本発明の各実施例は、全てカール性に優れ、各比較例（従来技術）はカール性が劣る結果を呈する。
又、本発明の実施例中で、先駆体の熱再活性型接着剤処理品又は先駆体を、熱ラミネーターを用いて張り合わせたもの（実施例１〜６、８〜１１、１３、１４）は特に優れる。そして、ドライラミネーターを用いて先駆体の熱再活性型接着剤処理品と先駆体を張り合わせたもの（実施例７、１２）もカール性に優れるが前者に比べて僅か劣る。
その原因は、前者は磁性複合フィルムの断面の中心線（接着剤層又は熱圧着面）を対称軸として材質、形状及び加工暦が同じであり、後者は磁性複合フィルムの断面の中心線（接着剤層又は熱圧着面）を対称軸として材質、形状は同じであるが、片方のみ接着剤処理の加工暦がある事と思われるが、その影響は僅かで、断面が中心線に対して対称形である事の効果が大きいことが分かる。
【０１０１】
各比較例は、薄層基体の片面に磁性層を塗布により形成し、ドライラミネーターを用いて薄層基体と同じものを張り合わせたもので、接着剤処理を磁性層にする場合（比較例４）と薄層基体と同じものにする場合（比較例１〜３、５、）では僅かの差があるが、どちらもカール性が劣る。その主たる原因は、薄層基体の片面に磁性層を塗布により形成したものと薄層基体と同じものとの伸縮率の差及び図６のように接着剤層が薄層基体と同じもの側にあり、断面が中心線に対して材質、形状的に対称でないことによると考えられる。
【０１０２】
このことからも、本発明の先駆体の磁性面同士を張り合わせることで断面の中心線に対して材質、形状的に対称とした効果が大きい事が分かる。
【０１０３】
又、以上の試験結果の他に、実施例１〜９、比較例１〜２及び、実施例１０〜１４、比較例３〜５の各磁性フィルムをＡ４サイズに裁断して、実施例１〜９、比較例１〜２については、異方性マグネットシート０．４ｍｍ厚、２．５ｍｍピッチ多極着磁品の着磁面に０．１ｍｍ厚のプラスチックフィルムをラミネートしたもの（鉄板との磁気吸着力１５ｇ／ｃｍ２）を表面として積層したボードに磁気吸着させ、実施例１０〜１４、比較例３〜５の各磁性フィルムにつっては、スチールロツカーに磁気吸着させ、平成２４年６月２５日〜平成２４年１２月２５日まで東京都江東区亀戸にあるオフィスビルの室内に放置して観察した。
【０１０４】
その結果は、カール試験に基づいた評価と同様であり、各実施例の磁性フィルムは実用条件においても問題なく、各比較例の磁性フィルムは湿度の高い日や、湿度の低い日にカール性が大きくて実使用上問題になる可能性が大きく好ましくない。
【０１０５】
（磁気吸着力）
先駆体について磁性層を塗布乾燥後、ニップ式ロールプレスを施したもの（実施例２〜４、６〜９、１１〜１４）は、施さないもの（実施例１、５、１０、）に比べ、他の条件が同一の場合に張り合わせ品に於いて、ニップ式ロールプレスを施した効果が認められる。その理由は磁性層の表面平滑化と密度向上によるものであると考えられる。
【０１０６】
又、硬質磁性複合フィルム（磁石フィルム）にあっては、着磁を先駆体に施した後に張り合わせる事で、磁気吸着力が表裏同等の数値が得られ両面着磁品として優れる。
それに対して従来方法では表裏同等の数値が得られ難い。この理由は磁性複合フィルム（磁石フィルム）の片面に着磁後、裏返して他の片面を着磁するので、先に着磁した磁極が後で着磁する磁界の影響を受けて減磁するためであり従来方法の欠点である。
【産業上の利用可能性】
【０１０７】
従来からの応用分野、即ち掲示板、建物内壁の装飾などの分野で、総厚みが薄く複数枚重ね貼着も可能で、両面使用が出来ること、及び耐カール性の向上による用途拡大が大いに期待できる。
【符号の説明】
【０１０８】
Ｎ、Ｓ  磁石の磁極
Ｃ  磁性複合フィルムの断面中心線
Ｕ  非磁性体製の平板
ｔ１、ｔ２  試験試料
ｈ１、ｈ２  浮き上がり距離
Ａ１  先駆体である、表面に印刷可能層を有する薄層基材の片面に磁性層（軟質磁性層又は硬質磁性層）を形成した、片面に印刷可能層を有する磁性複合フィルム
Ａ２  先駆体の磁性層（硬質磁性層・磁石材料層）を印刷可能層側から多極着磁を施した片面に印刷可能層を有する磁性複合フィルム
Ａ３  先駆体の熱再活性型接着剤処理品
Ｂ１  先駆体の磁性層（軟質磁性層又は硬質磁性層）同士を接着剤を用いて張り合わせた両面に印刷可能層を有する磁性複合フィルム。
Ｂ２  先駆体の磁性層（軟質磁性層又は硬質磁性層）同士を熱圧着にて張り合わせた両面に印刷可能層を有する磁性複合フィルム。
Ｂ３  多極着磁を施した先駆体の硬質磁性層（磁石材料層）同士を熱圧着にて張り合わせた両面に印刷可能層を有する磁性複合フィルム。
１  表面に印刷可能層を有する薄層基材
２  磁性層（軟質磁性層又は硬質磁性層）
３  接着剤層
４  多極着磁を施した先駆体の硬質磁性層（硬質磁性材料粉を用いた硬質磁性層を着磁）
５  両面多極着磁を形成した磁石層
６  コーターヘッド（コンマコーター）
７  乾燥炉
８  ニップロール
８Ａ  ゴムロール
８Ｂ  加熱金属ロール
９  冷却ロール
１０  巻出〔（１）；薄層基材〕
１１  巻取〔（Ａ１）；先駆体〕
１２  磁場処理装置
１３  コーターヘッド（グラビアコーター）
１４  巻出〔（Ａ１）；先駆体〕
１５  巻取〔（Ａ３；先駆体の熱再活性型接着剤処理品）
１６  巻出〔（Ａ１、Ａ３）〕
１７  加熱ロール
１８  巻取〔（Ｂ１、Ｂ２、Ｂ３）；本発明の両面に印刷可能層を有する磁性複合フィルム〕
１９  巻出〔（Ａ１、１、２２）〕
２０  巻出〔（Ａ１、１、２２）〕
２１  巻取〔（Ｂ１、２３）〕
２２  従来技術による、表面に印刷可能層を有する薄層基材の片面に磁性層を形成した磁性複合フィルム
２３  従来技術による、両面に印刷可能層を有する磁性複合フィルム
【図１】
2014168926.tif 000005
【図２】
2014168926.tif 000006
【図３】
2014168926.tif 000007
【図４】
2014168926.tif 000008
【図５】
2014168926.tif 000009
【図６】
2014168926.tif 000010
【図７】
2014168926.tif 000011
【図８】
2014168926.tif 000012
【図９】
2014168926.tif 000013
【図１０】
2014168926.tif 000014
【図１１】
2014168926.tif 000015
【手続補正書】
【提出日】平成25年3月8日(2013.3.8)
【手続補正１】
【補正対象書類名】明細書
【補正対象項目名】００６９
【補正方法】変更
【補正の内容】
【００６９】
・薄層基材を、インキジェットインキ受理層を塗布した白色ポリエステルフィルムに変更する以外は実施例８と同様にして、両面に印刷可能層を有する磁性複合フィルムを得る。
【手続補正２】
【補正対象書類名】明細書
【補正対象項目名】００７４
【補正方法】変更
【補正の内容】
【００７４】
・次に、［２］硬質磁性層を有する両面に印刷可能層を有する磁性複合フィルム（磁石フィルム）について実施例１０〜１４、比較例３〜５にて説明する。
【手続補正３】
【補正対象書類名】明細書
【補正対象項目名】００８３
【補正方法】変更
【補正の内容】
【００８３】
（２）張り合わせ
・熱圧着；実施例３と同様
【手続補正４】
【補正対象書類名】明細書
【補正対象項目名】００９６
【補正方法】変更
【補正の内容】
【００９６】
【表１】
2014168926.tif 000016
【手続補正５】
【補正対象書類名】明細書
【補正対象項目名】００９８
【補正方法】変更
【補正の内容】
【００９８】
【表２】
2014168926.tif 000017
【手続補正６】
【補正対象書類名】明細書
【補正対象項目名】００９９
【補正方法】変更
【補正の内容】
【００９９】
なお、表２における注記は、以下の通りである。
・１項の磁性層の等フエは、等方性ストロンチュウムフエライト粉を示し、異フエは、異方性ストロンチュウムフエライト粉を示す。
・１、４項の従来方式とは、従来技術として薄層基材の片に磁性層を塗布によって形成し、磁性層面に接着剤を用いて薄層基材と同じフィルムを張合せて成る両面印刷可能な磁性複合フィルムを示す。
・２項の合成紙（ＰＥＴ）は基材がポリエステルフィルムを示す。
・４項の合成紙・接着剤ドライとは、ドライラミネーターで合成紙に接着剤を塗布したラミネートを示す。熱ラミとは、熱ラミネーターの使用を示す。
・５項の磁気吸着力は、軟鉄板に対する磁気吸着力で、／両面の磁気吸着力を示す。
・〔評価記号〕    ◎：優れる、○：良い、△：やや劣る、×：劣る